(57)【特許請求の範囲】
【請求項１】
無酸素銅の溶湯から溶製された銅合金からなり、
Ｏの含有量が０．００２質量％以下、
Ｐの含有量が０．００３質量％以下、
Ｍｎの含有量が０．００５乃至０．０４０質量％、
Ｚｒ，Ｃｏ，Ｎｉ，Ｆｅ，Ｍｇ，Ｃｒ，及びＴｉからなる群から選択された少なくとも１種の元素の含有量が合計で０．０５質量％以下であり、
残部がＣｕ及び不可避的不純物である銅合金により形成され、
管軸平行断面において肉厚方向に測定した平均結晶粒径が０．００５乃至０．０３０ｍｍであることを特徴とする耐食性無酸素銅合金管。
【請求項２】
管内面に溝形状が形成された内面溝付管であることを特徴とする請求項１に記載の耐食性無酸素銅合金管。
【発明の詳細な説明】
【技術分野】
【０００１】
本発明は、冷媒用配管又は熱交換器用配管でまれに起こることがある蟻の巣状腐食に対する耐食性を向上させた耐食性無酸素銅合金管に関する。
【背景技術】
【０００２】
従来の熱交換器用耐食銅合金管として、特許文献１には、酸化物の容積比［酸化物の分子容］／［母材金属の原子容］が１．７〜３．０である金属元素（Ｍｎ，Ｆｅ，Ｃｏ）を少なくとも１種類添加して、酸化物の分子容が母材に対して適正である金属元素酸化物を含む酸化皮膜を、３０〜３０００Åの厚さで形成した銅合金管が開示されている。この銅合金管は、その酸化皮膜が緻密で欠陥が少ないものになり、主に低級カルボン酸による耐蟻の巣状腐食性が向上する。
【０００３】
また、特許文献２には、０．０５乃至５質量％のＭｎ及び０．０５乃至５質量％のＭｇを単独で又は組み合わせて含有するか、又は更に０．０５乃至１０質量％のＺｎを含有した銅合金を使用して、耐蟻の巣状腐食性を向上させたフィンチューブ熱交換器が開示されている。
【０００４】
更に、特許文献３には、０．０５乃至１．５質量％のＭｎを含有し、酸素の含有量が１００ｐｐｍ以下である脱酸銅からなる耐蟻の巣状腐食性が優れた銅合金管が開示されている。この耐食性銅合金管は、熱交換器製作に必要なろう付け時の水素脆化を防止し、更に、曲げ加工性及びろう付け時の耐熱強度などの特性を考慮したものであり、熱交換器用銅合金管として好適の耐蟻の巣状腐食銅合金管である。
【０００５】
更にまた、特許文献４には、酸化物の標準生成エンタルピーが１６９ｋＪ／ｍｏｌ以下の添加元素（Ｚｎ，Ｍｎ，Ｓｎ，Ｃｏ）を所定量含有して、所定の熱処理を施すことで、添加元素主体の酸化皮膜を形成することにより、耐蟻の巣状腐食性を向上させた銅合金管が開示されている。
【０００６】
更にまた、特許文献５には、Ｍｎ，Ｆｅ，Ｃｏ，Ｍｇ，Ｎｉ，Ｃｒ，Ｔｉ，Ｚｒ又はＰを含有し、ＳＩＭＳ分析したときの深さプロファイルにおいて、表面から１〜１００ｎｍの深さの領域に、これら添加成分が酸化物として一定量濃縮している濃縮層を設けることにより、耐蟻の巣状腐食性を向上させた耐食性銅合金管が開示されている。
【先行技術文献】
【特許文献】
【０００７】
【特許文献１】特許第２９４２０９６号
【特許文献２】特許第３０４６４７１号
【特許文献３】特開平０６−１９２７７３
【特許文献４】特開平０７−０１９７８６
【特許文献５】特許第４９６３０７８
【発明の概要】
【発明が解決しようとする課題】
【０００８】
しかしながら、近年の高気密住宅の普及に伴い、新築の建材に使用される接着剤及び木材から生成する揮発性有機化合物（ＶＯＣ）が屋外になかなか排出されない状況が起こっている。このＶＯＣに含まれる物質の中には、銅管の蟻の巣状腐食を発生させる物質も含まれていることがある。エアコンの室内機にも多く使用されるりん脱酸銅管（ＪＩＳ Ｈ３３００ Ｃ１２２０）が蟻の巣状腐食により孔開きを生じ、管内に封入されるフロン等の冷媒が大気に放出してしまい、エアコンが機能しなくなる不具合が多発している。このような高気密住宅の普及に伴い、蟻の巣状腐食による冷媒漏洩の不具合は増加傾向にある。本願出願人は、上述の特許文献１乃至５において、耐蟻の巣状腐食性が向上した銅合金管を提案し、これらの銅合金管はその所期の目的を達成したが、これらの合金管は合金元素の添加量が増えると、内面溝付加工性が低下してくるという問題点がある。
【０００９】
省エネ法によりエアコンの性能向上が義務付けられ、より優れた性能を得るために、内面溝付管の溝形状は、フィン高さがより高くなり、また、リード角がより大きくなっており、溝付加工が難加工化している。しかし、上述の特許文献１乃至５に記載の銅合金管では、溝付きプラグを磨耗させやすいので、熱交換性が優れた内面溝付管の溝付加工が更に困難になっている。
【００１０】
また、蟻の巣状腐食に対しては、銅又は銅合金に添加するＰが少ないか又はＰを添加しない方が、耐食性に優れていることが判明している。また、無酸素銅管（ＪＩＳ Ｈ３３００ Ｃ１０２０）も、りん脱酸銅管（ＪＩＳ Ｈ３３００ Ｃ１２２０）よりも、耐蟻の巣状腐食性が優れている。更に、無酸素銅管は内面溝付管の溝加工性も優れている。
【００１１】
しかし、前述したように、一般家庭における蟻の巣状腐食の発生頻度は増えており、無酸素銅管の耐蟻の巣状腐食性では不十分な場合があり、より優れた耐食性が求められている。
【００１２】
本発明はかかる問題点に鑑みてなされたものであって、Ｐの添加量を規制すると共にＭｎを微量添加することにより、無酸素銅管（ＪＩＳ Ｈ３３００ Ｃ１０２０）よりも、更に一層、耐蟻の巣状腐食性を向上させ、更に、管内表面への溝加工性及び曲げ性が向上すると共に、拡管等の２次加工性にも優れた耐食性無酸素銅合金管を提供することを目的とする。
【課題を解決するための手段】
【００１３】
本発明に係る耐食性無酸素銅合金管は、
無酸素銅の溶湯から溶製された銅合金からなり、
Ｏの含有量が０．００２質量％以下、
Ｐの含有量が０．００３質量％以下、
Ｍｎの含有量が０．００５乃至０．０４０質量％、
Ｚｒ，Ｃｏ，Ｎｉ，Ｆｅ，Ｍｇ，Ｃｒ，及びＴｉからなる群から選択された少なくとも１種の元素の含有量が合計で０．０５質量％以下であり、
残部がＣｕ及び不可避的不純物である銅合金により形成され、
管軸平行断面において肉厚方向に測定した平均結晶粒径が０．００５乃至０．０３０ｍｍであることを特徴とする。
【００１４】
この耐食性無酸素銅合金管は、例えば、
管内面に溝形状が形成された内面溝付管である。
【発明の効果】
【００１７】
本発明は、無酸素銅溶湯から溶製された無酸素銅合金の管であり、Ｐ等による脱酸を行わずに溶製されたものである。つまり、本発明は、無酸素銅と同様の雰囲気で溶解鋳造された無酸素銅合金製の管である。このため、本発明は、りん脱酸銅に比して、酸素量が著しく少ない。本発明は、この無酸素銅を基本にして、Ｍｎ含有量を適切に規定し、Ｐ含有量を規制したものである。このため、本発明によれば、耐蟻の巣状腐食性を向上させることができる添加元素のうち、Ｍｎの含有量を０．００５乃至０．０７０質量％程度、又は、０．００５乃至０．０４０質量％程度と、低くしても、一定の耐蟻の巣状腐食性の向上を図ることができる。
【００１８】
これは、Ｏの含有量を０．００２質量％以下、Ｐの含有量を０．００３質量％以下と、極微量にする場合に、有効に発揮することができる。
【００１９】
更に、Ｍｎを添加することにより、焼鈍後の結晶粒径が微細化されて強度が向上し、複雑な溝形状の加工が困難となるが、上記Ｍｎ添加量の範囲であれば、溝成形性が劣化することはなく、伝熱性能を高めるために、溝高さを高くしたり、溝リード角を大きくしても、溝加工が困難となることはない。
【００２０】
更にまた、平均結晶粒径を０．００５乃至０．０３０ｍｍとすることにより、ヘアピン曲げ及び拡管（２次・３次拡管含む）等の２次加工性も劣化させることがない。
【図面の簡単な説明】
【００２１】
【図１】曲げ加工試験方法を示す図である。
【発明を実施するための形態】
【００２２】
以下、本発明の実施の形態について説明する。先ず、本発明における銅合金管の組成限定理由について、説明する。本発明の銅合金管は、無酸素銅に、微量のＭｎを含有させ、更にＰの含有量を所定範囲に規定し、更に、必要に応じて、Ｚｎ及びＳｎ等の元素を含有させたものである。この本発明の銅合金管の溶解鋳造方法については、通常の無酸素銅の溶解鋳造方法を採用すれば良い。
【００２３】
「Ｏ（酸素）含有量：０．００２質量％以下」
Ｏが０．００２質量％を超えると、ＯがＭｎ及び他の添加元素と結合して酸化物となることにより、Ｃｕ中に固溶するＭｎ及び他の添加元素の微量添加による蟻の巣状腐食抑制効果が損なわれる。
【００２４】
「Ｐ含有量：０．００３質量％以下」
Ｐが０．００３質量％を超えると、以下の２つの作用により銅合金管の耐食性が低下してしまい、Ｍｎの微量添加による蟻の巣状腐食抑制効果が損なわれる。即ち、先ず、Ｐが０．００３質量％を超えると、Ｃｕ中に固溶するＰそのものの作用により、銅合金管の蟻の巣状腐食抑制効果が低下してしまう。また、Ｐが０．００３質量％を超えると、ＰがＭｎと結合して析出物を形成するため、Ｃｕ中に固溶するＭｎの量が減少して、Ｍｎの固溶による銅合金管の耐食性（耐蟻の巣状腐食性）向上効果が失われる。
【００２５】
「Ｍｎ含有量：０．００５〜０．０７０質量％」
Ｍｎは銅に添加できる添加元素のうち、もっとも蟻の巣状腐食の抑制に対する効果が高い元素である。Ｍｎ含有量が０．００５質量％を下回ると、Ｐの含油量を０．００３質量％以下にしても、Ｍｎによる銅合金管の耐食性効果が不十分となる。Ｍｎが０．０７０質量％を超えると、銅合金管の加工性が低下するため、通常のりん脱酸銅管では転造加工が難しくない内面溝付管であっても、製造が困難となる。なお、通常のりん脱酸銅管では転造加工が難しくない内面溝付管とは、例えば、外径が７．０ｍｍ、溝数が６５、フィン高さが０．１５ｍｍ、溝底肉厚が０．２３ｍｍ、溝ねじれ角が２０°、山頂角が２２°、溝底の曲率半径が０．０４５ｍｍのりん脱酸銅管がある。
【００２６】
なお、Ｍｎ含有量を０．０４０質量％以下にすると、上記りん脱酸銅管よりも、より加工が厳しい構造の内面溝付管であっても、りん脱酸銅管と同等の内面溝付管転造加工性を維持することができる。このより厳しい通常のりん脱酸銅管と同等の内面溝付管とは、例えば、外径が７．０ｍｍ，溝数が５０，フィン高さが０．２４ｍｍ，溝底肉厚が０．２５ｍｍ，溝ねじれ角が３５°，山頂角が１１°，溝底の曲率半径が０．０３５ｍｍのりん脱酸銅管がある。
【００２７】
「平均結晶粒径：０．００５〜０．０３０ｍｍ」
管軸平行断面において、肉厚方向に測定した平均結晶粒径が０．００５ｍｍを下回ると、その銅合金管のヘアピン曲げ加工等の２次加工において、加工が困難になり、配管材及び伝熱管の加工性が損なわれる。この平均結晶粒径が０．０３０ｍｍを超えると、銅合金管表面の結晶粒度が粗くなる結果、曲げ加工等の２次加工を受けた際に、銅合金管の表面の肌荒れが顕著になる。
【００２８】
「Ｚｒ，Ｃｏ，Ｎｉ，及びＦｅからなる群から選択された少なくとも１種以上の元素：合計で０．０５質量％以下」
Ｚｒ，Ｃｏ，Ｎｉ，及びＦｅは、含有量が合計で０．０５質量％以下であれば、溝付管の転造加工性に影響することなく、耐蟻の巣状腐食を向上させることができる元素である。これらの元素の合計含有量が０．０５質量％を超えると、内面溝付管の転造加工性が低下する。
【００２９】
次に、本発明の銅合金管の製造方法について説明する。本発明の銅合金管は、所定組成の銅合金を溶解し、鋳造し、熱間押出して管材とした後、更に、この管材を冷間圧延し、冷間引抜きして所定の径の銅合金管を得る。その後、管材が直線状の状態で、所定寸法に切断して、この整直切断により直管材を得るか、又は管材を長尺コイルに巻き取って、ＬＷＣ（Level Wound Coil）を得る。その後、この直管材及びＬＷＣは焼鈍した後、梱包される。
【００３０】
本発明においては、所望の平均結晶粒径を得るために、適切な焼鈍を施す。焼鈍工程の間、内表面又は外表面に接触させる雰囲気を、不活性ガス又は還元性ガスとし、焼鈍温度を４００乃至６５０℃とし、加熱時間を１０乃至１００分として、焼鈍条件を調整する。
【００３１】
なお、管内面に溝加工を施す場合は、例えば、管材の内部に、表面に溝加工がされたマンドレルを挿入し、更にマンドレルよりも管引き抜き方向上流側にプラグを挿入し、マンドレルとプラグを連結棒によりマンドレルが自由に回転するように連結する。そして、この状態で、管材を引き抜き、プラグと管材の外側に配置した転動ロールとにより管材を縮径加工しつつ、この縮径加工によりプラグを管材の引き抜き力に抗して当初の位置に保持し、従って、このプラグに連結されたマンドレルも当初の位置に保持したまま、自由に回転するマンドレルにより、管材の内面に溝を形成し、管材の内面にマンドレルの溝形状を転写する。このようにして、内面溝付管を製造することができる。
【実施例】
【００３２】
次に、本発明の効果を実証するための実施例及び比較例について説明する。請求項１の条件を満たす実施例と、請求項１の条件から外れる比較例とについて、耐蟻の巣状腐食試験と、曲げ加工試験とを行った。更に、溝加工の転造試験を行った。先ず、各試験方法について説明する。
【００３３】
「耐蟻の巣状腐食試験方法」
種々の条件で製造した銅合金管について、蟻の巣状腐食試験を実施した。１体積％に調整した蟻酸水溶液２００ｍＬを２Ｌ（リットル）のガラス製密封容器に注ぎ、銅管の各サンプルの両管端を封止し、外表面のみが雰囲気に暴露されるようにして、これらのサンプルを、前記密封容器内に水平に吊るすようにして保持した。各サンプルは、密封容器内に配置する前に、アセトンで超音波洗浄を実施し、表面の残油を除去して、その影響が無いようにした。この密封容器を４５℃に昇温した乾燥炉に３０日間保管した。３０日間経過後のサンプルを、長手方向に関する任意の３カ所の位置で切断し、この輪切り断面をエポキシ樹脂に埋め込んで研磨し、外表面から観察された蟻の巣状腐食の深さを測定し、３カ所の測定位置の中で、この蟻の巣状腐食の深さが最大のものを最大腐食深さとした。
【００３４】
本願発明の目的は、ある程度、耐蟻の巣状腐食性が優れる無酸素銅管に対し、より優れた耐食性を得ることであるので、比較例として従来の無酸素銅管を使用した。耐蟻の巣状腐食性の評価に供した銅管の形状・大きさは、外径が９．５２ｍｍ，肉厚が０．８ｍｍ，長さが１００ｍｍの平滑管である。
【００３５】
本腐食試験により、従来のりん脱酸銅管には、腐食深さが０．３７ｍｍの蟻の巣状腐食が観察された。下記表１（第１実施例）及び表３（第３実施例）に示す実施例及び比較例の耐蟻の巣状腐食性の評価（評価基準１）は、従来のりん脱酸銅管の腐食深さに対して、３０％以下の場合、即ち腐食深さが０．１１ｍｍ以下の場合に、その耐蟻の巣状腐食性の評価を「○」、０．１１ｍｍを超えたものを「×」とした。
【００３６】
また、表２（第２実施例）に示す実施例及び比較例の耐蟻の巣状腐食性の評価（評価基準２）は、従来のりん脱酸銅管の腐食深さに対して、４０％以下の場合、即ち腐食深さが０．１５ｍｍ以下の場合に「○」、０．１５ｍｍを超えたものを「×」とした。
【００３７】
「曲げ加工テスト」
曲げ加工性評価については、図１（ａ）乃至（ｃ）に示すヘアピン曲げ加工用パイプベンダーを使用してヘアピン曲げ加工することにより行った。曲げ加工性試験に供する銅合金管の寸法は、外径が７ｍｍである。同じ寸法の無酸素銅管及びりん脱酸銅管で、マンドレル１の外径及びマンドレルの前後位置を調整して固定し、クランプ２の強度を調整することにより、ヘアピン曲げ内側に曲げしわが発生しないことを確認した後，評価対象の銅合金管について曲げ加工を実施した。マンドレルの前後位置を変更せず、クランプによる挟み付け強度を変えても、曲げしわがなくならなければ不良（×）、クランプの調整により曲げしわの発生がなく、曲げ加工が可能であった場合は良好（○）と判定した。以上の方法によるヘアピン曲げの曲げピッチ３は、２１．０ｍｍである。
【００３８】
「転造加工テスト」
管材に溝転造加工を実施して、内面溝付管を製作し、その転造加工性を評価した。溝付転造前の素材及び焼鈍工程は、前述の段落００２９及び００３０に記載の製造方法と同一である。
【００３９】
転造加工性の評価は、外径が１０．０ｍｍ、肉厚が０．３７ｍｍの内面平滑素管を、超硬工具鋼製溝付プラグを用い、プラグ及びダイスを使用して縮径し、転造加工し、プラグ無しでダイス縮径して内面溝付管を製作することにより行った。得られた内面溝付管の外径は７．０ｍｍである。
【００４０】
第１実施例及び第３実施例においては、転造加工（転造加工１）により、外径が７．０ｍｍ，溝数が６５個，フィン高さが０．１５ｍｍ，溝底肉厚が０．２３ｍｍ，溝ねじれ角が２０°，山頂角が２２°，溝底曲率半径が０．０４５ｍｍの内面溝付伝熱管を得た。
【００４１】
第２実施例においては、転造加工（転造加工２）により、外径が７．０ｍｍ，溝数が５０個，フィン高さが０．２４ｍｍ，溝底肉厚が０．２５ｍｍ，溝ねじれ角が３５°，山頂角が１１°，溝底曲率半径が０．０３５ｍｍの内面溝付伝熱管を得た。
【００４２】
そして、４０００ｍの長さを連続して転造加工し、銅管の加工始め部（５０ｍ地点）と加工終わり部（４０００ｍ地点）とでサンプリングした試料を管軸方向から断面観察できるように、輪切り断面を表面に露出させてエポキシ樹脂により樹脂中に埋め込み、耐水性エメリー紙で４０００番まで湿式研磨し、その後、バフ研磨で鏡面仕上げして、光学顕微鏡で１００倍に拡大して輪切り断面を観察した。加工始め部で所定のフィン高さが確保されている状態から、加工終わり部で、フィン高さの低下が０．０２ｍｍ未満であれば、転造加工性が「○」、０．０２ｍｍを超えていれば転造加工性が「×」と評価した。
【００４３】
上記各試験の評価結果を下記表１乃至表３に示す。
【００４４】
「第１参考例」
【００４５】
【表１】
0005990497.tif 000002
【００４６】
表１の第１参考例は、表１に示すように、参考例１〜７の銅合金管が、耐蟻の巣状腐食試験において、評価基準１による判定は全て○であり、曲げ加工試験においても、評価結果は○であった。また、転造加工試験１の場合も、評価結果は○であった。これに対し、組成又は平均結晶粒径が本発明の範囲から外れる比較例１〜８の場合は、耐蟻の巣状腐食性、曲げ加工性、又は転造加工性のいずれかが劣るものであった。
【００４７】
「第２参考例」
【００４８】
【表２】
0005990497.tif 000003
【００４９】
表２に示す第２参考例は、比較例９がＭｎ含有量の上限値（０．０４０質量％）を超えているので、転造加工試験２における転造加工性が劣るものであった。この転造加工試験２は、前述の如く、フィン高さが０．２４ｍｍと、転造加工試験１のフィン高さ０．１５ｍｍよりも高いため、より厳しい転造加工条件となっている。従って、比較例９は、転造加工性が悪く、表２に示すように、Ｍｎ含有量が０．０４０質量％以下と低いので、Ｍｎによる耐蟻の巣状腐食性の確保が厳しくなり、比較例１０〜１３のように、Ｏ含有量又はＰ含有量が夫々０．００２質量％又は０．００３質量％を超えることにより、より緩い基準の評価基準２でも耐蟻の巣状腐食性が劣化してしまう。しかし、参考例８〜１３については、耐蟻の巣状腐食性、曲げ加工性及び転造加工性の全てが優れたものである。
【００５０】
「実施例」
【００５１】
【表３】
0005990497.tif 000004
【００５２】
表３に示す実施例は、Ｍｎ含有量が０．０４０質量％以下と低く、耐蟻の巣状腐食性が厳しい条件であるが、Ｚｒ，Ｃｏ，Ｎｉ，又はＦｅを含有することにより、優れた耐蟻の巣状腐食性が得られている。即ち、これらの元素の合計含有量が０．０５質量％以下の実施例１４〜２４は、より厳しい評価基準１での耐蟻の巣状腐食性、曲げ加工性及びより緩い転造加工試験１による転造加工性の全ての試験において、良好な結果が得られた。よって、これらの元素の添加は、転造加工性を劣化させることなく、耐蟻の巣状腐食性をより一層向上させることができる。
【００５３】
一方、これらの元素の添加量が多すぎる比較例１５は、転造加工性及び曲げ加工性が劣化し、Ｏ含有量が多い比較例１６は、Ｃｏ及びＡｌを添加しても、耐蟻の巣状腐食性が劣化している。
【産業上の利用可能性】
【００５４】
本発明は、銅合金管の耐蟻の巣状腐食性が向上すると共に、その転造加工性及び曲げ加工性も十分に確保できるので、揮発性有機化合物（ＶＯＣ）が存在する環境下でも、銅合金管の蟻の巣状腐食を確実に防止できる。よって、本発明の無酸素銅合金管は、熱交換器用伝熱管として有益である。
【符号の説明】
【００５５】
１：マンドレル
２：クランプ
３：曲げピッチ
【図１】
0005990497.tif 000005